(57)【要約】【課題】  高い輝度を示す蛍光体を提供する。【解決手段】  第１の付活剤としてＥｕおよびＭｎからなる群より選ばれる１種類以上と、第２の付活剤としてＬｎ（Ｌｎは希土類金属元素Ｓｃ、Ｙ、Ｌａ、Ｃｅ、Ｐｒ、Ｎｄ、Ｓｍ、Ｔｂ、Ｄｙ、Ｈｏ、Ｅｒ、Ｔｍ、ＹｂおよびＬｕからなる群より選ばれる１種類以上）を共に含んでなることを特徴とする蛍光体。蛍光体母体が、式ｍＭ1Ｏ・ｎＭ2Ｏ・２Ｍ3Ｏ2（式中のＭ1はＣａ、ＳｒおよびＢａからなる群より選ばれる１種以上、Ｍ2はＭｇおよびＺｎからなる群より選ばれる１種以上、Ｍ3はＳｉおよびＧｅからなる群より選ばれる１種以上、０．５≦ｍ≦３．５、０．５≦ｎ≦２．５である。）で示される化合物である前記記載の蛍光体。【選択図】          なし【特許請求の範囲】
【請求項１】
第１の付活剤としてＥｕおよびＭｎからなる群より選ばれる１種類以上と、第２の付活剤としてＬｎ（Ｌｎは希土類金属元素Ｓｃ、Ｙ、Ｌａ、Ｃｅ、Ｐｒ、Ｎｄ、Ｓｍ、Ｔｂ、Ｄｙ、Ｈｏ、Ｅｒ、Ｔｍ、ＹｂおよびＬｕからなる群より選ばれる１種類以上）を共に含んでなることを特徴とする蛍光体。
【請求項２】
ＬｎがＳｃ、Ｙ、Ｌａ、Ｐｒ、Ｃｅ、Ｌｕ、ＴｍおよびＹｂからなる群より選ばれる１種類以上である請求項１に記載の蛍光体。
【請求項３】
蛍光体母体が、式ｍＭ1Ｏ・ｎＭ2Ｏ・２Ｍ3Ｏ2（式中のＭ1はＣａ、ＳｒおよびＢａからなる群より選ばれる１種以上、Ｍ2はＭｇおよびＺｎからなる群より選ばれる１種以上、Ｍ3はＳｉおよびＧｅからなる群より選ばれる１種以上、０．５≦ｍ≦３．５、０．５≦ｎ≦２．５である。）で示される化合物である請求項１または２に記載の蛍光体。
【請求項４】
前記式においてｍ＝１およびｎ＝１である請求項３に記載の蛍光体。
【請求項５】
請求項１〜４記載の蛍光体であって、ディオプサイドと同じ結晶構造を有する蛍光体。
【請求項６】
第１の付活剤がＥｕである請求項１〜５のいずれかに記載の蛍光体。
【請求項７】
前記式において、Ｍ1がＣａ1-aＳｒa（ａは０以上１以下である。）であり、Ｍ2がＭｇであり、Ｍ3がＳｉである請求項３〜６のいずれかに記載の蛍光体。
【請求項８】
第２の付活剤ＬｎがＣｅである請求項１〜７のいずれかに記載の蛍光体。
【請求項９】
請求項１〜８のいずれかに記載の蛍光体を用いてなることを特徴とする真空紫外線励起発光素子。
【発明の詳細な説明】
【技術分野】
【０００１】
本発明は、蛍光体に関する。
【背景技術】
【０００２】
蛍光体は、プラズマディスプレイパネル（以下「ＰＤＰ」とする。）および希ガスランプなどの真空紫外線励起発光素子、液晶用バックライト、白色ＬＥＤ用および蛍光灯などの紫外線励起発光素子、ブラウン管などの電子線励起発光素子、Ｘ線撮像装置などのＸ線励起発光素子に用いられている。
【０００３】
例えば、真空紫外線によって励起され発光する蛍光体はすでに知られている。例えば、ＰＤＰ用の青色蛍光体としては、式ＢａＭｇＡｌ10Ｏ17：Ｅｕが実用化されており、また付活剤を２種含む蛍光体として、式ＢａＭｇＡｌ16Ｏ27：Ｅｕ，Ｍｎおよび式ＭｇＡｌ11Ｏ19：Ｃｅ，Ｔｂで示される蛍光体が提案されている（例えば、特許文献１参照。）。しかしながら、いずれも輝度は十分ではなかった。
【０００４】
【特許文献１】特開２００３−２３８９５０号公報
【発明の開示】
【発明が解決しようとする課題】
【０００５】
本発明の目的は、高い輝度を示す蛍光体を提供することにある。
【課題を解決するための手段】
【０００６】
本発明者らは、上記の課題を解決すべく、蛍光体の付活剤について鋭意研究を重ねた結果、第１の付活剤としてＥｕおよびＭｎからなる群より選ばれる１種類以上と、第２の付活剤として３価金属元素であるＳｃ、Ｙ、Ｌａ、Ｃｅ、Ｐｒ、Ｎｄ、Ｓｍ、Ｔｂ、Ｄｙ、Ｈｏ、Ｅｒ、Ｔｍ、ＹｂおよびＬｕからなる群より選ばれるとを共に含んでなる蛍光体が高い輝度を示すことを見出し、本発明を完成するに到った。
【０００７】
すなわち本発明は、第１の付活剤としてＥｕおよびＭｎからなる群より選ばれる１種類以上と、第２の付活剤としてＬｎ（ＬｎはＳｃ、Ｙ、Ｌａ、Ｃｅ、Ｐｒ、Ｎｄ、Ｓｍ、Ｔｂ、Ｄｙ、Ｈｏ、Ｅｒ、Ｔｍ、ＹｂおよびＬｕからなる群より選ばれる１種類以上）を共に含んでなることを特徴とする蛍光体を提供する。また本発明は、蛍光体母体が、式ｍＭ1Ｏ・ｎＭ2Ｏ・２Ｍ3Ｏ2（式中のＭ1はＣａ、ＳｒおよびＢａからなる群より選ばれる１種以上、Ｍ2はＭｇおよびＺｎからなる群より選ばれる１種以上、Ｍ3はＳｉおよびＧｅからなる群より選ばれる１種以上、０．５≦ｍ≦３．５、０．５≦ｎ≦２．５である。）で示される化合物である前記記載の蛍光体を提供する。また本発明は、前記式においてｍ＝１およびｎ＝１である前記記載の蛍光体を提供する。また本発明は、前記記載の蛍光体であって、ディオプサイドと同じ結晶構造を有する蛍光体を提供する。また本発明は、第１の付活剤がＥｕであり、第２の付活剤がＬｎ（Ｌｎは前記と同じ意味を有する。）である前記いずれかに記載の蛍光体を提供する。また本発明は、前記式において、Ｍ1がＣａ1-aＳｒa（ａは０以上１以下である。）であり、Ｍ2がＭｇであり、Ｍ3がＳｉである前記記載の蛍光体を提供する。また本発明は、第２の付活剤ＬｎがＣｅである前記いずれかに記載の蛍光体を提供する。さらに本発明は、前記いずれかの蛍光体を用いてなる真空紫外線励起発光素子を提供する。
【発明の効果】
【０００８】
本発明の蛍光体は高い輝度を示すので、ＰＤＰおよび希ガスランプなどの真空紫外線励起発光素子、液晶ディスプレイ用バックライトの冷陰極管および白色ＬＥＤおよび蛍光灯などの紫外線励起発光素子、ブラウン管などの電子線励起発光素子、Ｘ線撮像装置などのＸ線励起発光素子に好適に用いることができ、特に真空紫外線励起による輝度が高いので真空紫外線励起発光素子用に好適であり、高輝度の発光素子が実現できるので、工業的に極めて有用である。
【発明を実施するための最良の形態】
【０００９】
本発明の蛍光体は、第１の付活剤としてＥｕおよびＭｎからなる群より選ばれる１種類以上と第２の付活剤として３価の金属元素Ｌｎ（Ｓｃ、Ｙ、Ｌａ、Ｃｅ、Ｐｒ、Ｎｄ、Ｓｍ、Ｔｂ、Ｄｙ、Ｈｏ、Ｅｒ、Ｔｍ、ＹｂおよびＬｕからなる群より選ばれる１種類以上）を共に含んでなる共付活蛍光体である。蛍光体において付活剤が含まれない状態の化合物を蛍光体母体と称するが、同じ蛍光体母体であっても、第１の付活剤のみが含まれてなる蛍光体より、または第２の付活剤Ｌｎのみが含まれてなる蛍光体よりも、両方の付活剤を含んでなる（共付活してなる）蛍光体の方が輝度が高くなることを、本発明者らは見出したのである。
【００１０】
本発明の第１の付活剤としては、ＥｕおよびＭｎからなる群より選ばれる１種類以上が挙げられ、ＭｎよりもＥｕの方が、蛍光体が高い輝度を示すので好ましく、第２の付活剤としては、３価の金属元素Ｌｎ（ＬｎはＳｃ、Ｙ、Ｌａ、Ｃｅ、Ｐｒ、Ｎｄ、Ｓｍ、Ｔｂ、Ｄｙ、Ｈｏ、Ｅｒ、Ｔｍ、ＹｂおよびＬｕからなる群より選ばれる１種類以上）が挙げられ、ＬｎがＳｃ、Ｙ、Ｌａ、Ｐｒ、Ｃｅ、Ｌｕ、ＴｍおよびＹｂからなる群より選ばれる１種類以上である場合に、蛍光体が高い輝度を示すので好ましく、ＬｎがＣｅおよびＹｂからなる群より選ばれる場合がより好ましく、ＬｎがＣｅである場合がさらに好ましい。付活剤の含有量は、金属元素の合計量に対するモル％として、第１の付活剤が０モル％を超え１０モル％以下が好ましく、より好ましくは０．０１モル％以上５モル％以下である。そして、第２の付活剤は、０モル％を越え２モル％以下が好ましく、より好ましくは０．００１モル％以上１モル％以下である。
【００１１】
蛍光体母体としては、ケイ酸塩および／またはゲルマン酸塩が好ましく、特に式（１）
ｍＭ1Ｏ・ｎＭ2Ｏ・２Ｍ3Ｏ2      （１）
で示される化合物がより好ましい。Ｍ1は２価の金属元素でありＣａ、ＳｒおよびＢａからなる群より選ばれる１種以上である。Ｍ2は２価の金属元素でありＭｇおよびＺｎからなる群より選ばれる１種以上である。Ｍ3は４価の金属元素でありＳｉおよびＧｅからなる群より選ばれる１種以上である。ｍは０．５以上３．５以下の範囲であり、ｎは０．５以上２．５以下の範囲である。
【００１２】
式（１）においてｍおよびｎが１の場合である式（２）で示される化合物がさらに好ましい。
Ｍ1Ｍ2Ｍ42Ｏ6      （２）
式（２）のＭ1、Ｍ2およびＭ3は前記と同じ意味を有する。
【００１３】
式（２）の化合物の中でも、ディオプサイド（Ｄｉｏｐｓｉｄｅ、透輝石）と同じ結晶構造を有する場合が、蛍光体の輝度がより高くなる可能性がありよりさらに好ましい。
【００１４】
式（２）で示され、かつディオプサイドと同じ結晶構造を有する蛍光体の中でも、Ｍ1がＣａおよびＳｒ、Ｍ2がＭｇ、Ｍ3がＳｉである式（３）で示される化合物である場合が蛍光体の輝度がより高くなる可能性がありさらに一層好ましい。
Ｃａ1-aＳｒaＭｇＳｉ2Ｏ6      （３）
ただしａは０以上１以下である。ａが０以上０．４以下であるときに、式（３）で示される化合物に、第１の付活剤としてＥｕおよびＭｎからなる群より選ばれる１種類以上と第２の付活剤として３価の金属元素Ｌｎ（Ｌｎは希土類金属元素Ｓｃ、Ｙ、Ｌａ、Ｃｅ、Ｐｒ、Ｎｄ、Ｓｍ、Ｔｂ、Ｄｙ、Ｈｏ、Ｅｒ、Ｔｍ、ＹｂおよびＬｕからなる群より選ばれる１種類以上）を共に含んでなる蛍光体は、真空紫外線励起により高い輝度を示す可能性があり好ましい。第１の付活剤とＬｎの合計の含有量（付活量）が、式（３）で示される化合物１モルに対して０．０００５モル（金属元素全量に対して０．０１２５モル％）以上、０．０５モル（金属元素全量に対して１．２５モル％）以下の範囲である場合が輝度が高くなる可能性があり、より好ましい。そして、Ｍ1がＣａおよびＳｒの両方からなる（０＜ａ）の場合がさらに好ましく、ａの範囲が０．０１以上０．３以下の範囲である場合がよりさらに好ましい。
【００１５】
次に、本発明の蛍光体の製造方法について説明する。
本発明の蛍光体は、次のようにして製造することができるが、製造方法はこれに限られるものではない。本発明の蛍光体は、焼成により、式（１）で示される化合物と第１と第２の付活剤を共に含有する化合物となる金属化合物混合物を焼成することにより製造することができる。すなわち、金属化合物を所定の組成となるように秤量し、混合した後に焼成することにより製造することができる。例えば、青色蛍光体であるＣａＭｇＳｉ2Ｏ6：Ｅｕ，Ｃｅを構成しうるＣａ、Ｍｇ、Ｓｉ、ＥｕおよびＣｅの化合物を混合した後に焼成することにより製造することができる。
【００１６】
本発明の蛍光体を製造するためのカルシウム化合物、ストロンチウム化合物、ユーロピウム化合物、マグネシウム化合物、亜鉛化合物、ケイ素化合物、ゲルマニウム化合物、スカンジウム化合物、イットリウム化合物、ランタン化合物、プラセオジム化合物、セリウム化合物、ネオジム化合物、サマリウム化合物、テルビウム化合物、ジスプロシウム化合物、ホルミウム化合物、エルビウム化合物、ルテチウム化合物、ツリウム化合物およびイッテリビウム化合物としては、例えば高純度（９９％以上）の水酸化物、炭酸塩、硝酸塩、ハロゲン化物、シュウ酸塩など高温で分解して酸化物になりうるものかまたは高純度（純度９９重量％以上）の酸化物が使用できる。
【００１７】
これらの金属化合物の混合には、例えばボールミル、Ｖ型混合機、攪拌機等の通常工業的に用いられている装置を用いることができる。
【００１８】
混合した後、得られた混合物を、例えば９００℃以上１５００℃以下の温度範囲にて１〜１００時間保持して焼成することにより本発明の蛍光体を得ることができる。金属化合物として水酸化物、炭酸塩、硝酸塩、ハロゲン化物、シュウ酸塩など高温で分解して酸化物になりうるものを使用した場合、焼成の前に、例えば４００℃以上９００℃未満の温度範囲にて仮焼して酸化物としたり、結晶水を除去することも可能である。
【００１９】
焼成雰囲気としては、特に限定されるものではないが、例えば水素を０．１〜１０体積％含む窒素やアルゴン等の還元性雰囲気で焼成することが好ましい。またさらに強い還元雰囲気で焼成するために、適量の炭素を添加して焼成してもよい。また仮焼の雰囲気は、大気雰囲気、還元性雰囲気のいずれでもよい。また、得られる蛍光体の結晶性を高めるために、適量のフラックスを添加して焼成してもよい。
【００２０】
さらに上記方法にて得られる蛍光体を、例えばボールミル、ジェットミル等を用いて粉砕することができる。また、洗浄、分級することができる。また、得られる蛍光体の輝度をさらに向上させるために、焼成を２回以上行うこともできる。
【００２１】
ここで、本発明の蛍光体を用いてなる真空紫外線励起発光表示素子の例としてＰＤＰを挙げてその製造方法について説明する。ＰＤＰの作製方法としては例えば、特開平１０−１９５４２８号公報に開示されているような公知の方法が使用できる。すなわち、青色、緑色、赤色発光用のそれぞれの真空紫外線励起発光素子用蛍光体を、例えば、セルロース系化合物、ポリビニルアルコールのような高分子化合物および有機溶媒からなるバインダーと混合して蛍光体ペーストを調製する。本発明の背面基板の内面の、隔壁で仕切られアドレス電極を備えたストライプ状の基板表面と隔壁面に、蛍光体ペーストをスクリーン印刷などの方法によって塗布し、３００〜６００℃の温度範囲で焼成し、それぞれの蛍光体層を形成させる。これに、蛍光体層と直交する方向の透明電極およびバス電極を備え、内面に誘電体層と保護層を設けた表面ガラス基板を重ねて接着する。内部を排気して低圧のＸｅやＮｅ等の希ガスを封入し、放電空間を形成させることにより、ＰＤＰを作製することができる。
【００２２】
本発明の蛍光体は、真空紫外線（例えば、Ｘｅなどのプラズマ放電により発生する波長１４６ｎｍなどの波長２００ｎｍ以下の真空紫外線）、紫外線、電子線、Ｘ線等により励起されて高い輝度を示し、特に式（１）で示される化合物に、第１の付活剤としてＥｕおよびＭｎからなる群より選ばれる１種類以上と第２の付活剤としてＬｎ（Ｌｎは希土類金属元素Ｓｃ、Ｙ、Ｌａ、Ｃｅ、Ｐｒ、Ｎｄ、Ｓｍ、Ｔｂ、Ｄｙ、Ｈｏ、Ｅｒ、Ｔｍ、ＹｂおよびＬｕからなる群より選ばれる１種類以上）を共に含んでなる蛍光体は、波長１４６ｎｍおよび波長１７２ｎｍの真空紫外線により励起されて高い輝度を示すので、特にＰＤＰおよび希ガスランプなどの真空紫外線励起発光素子用等に好適である。
【実施例】
【００２３】
次に、本発明を実施例によりさらに詳しく説明するが、本発明はこれらの実施例に限定されるものではない。
【００２４】
比較例１
炭酸カルシウム（宇部マテリアルズ（株）製、ＣａＣＯ3）、酸化ユーロピウム（信越化学（株）製、Ｅｕ2Ｏ3）、炭酸マグネシウム（協和化学（株）製、ＭｇＣＯ3）、酸化ケイ素ＳｉＯ2（日本アエロジル（株）製、ＳｉＯ2）各原料をＣａＣＯ3：Ｅｕ2Ｏ3：ＭｇＣＯ3：ＳｉＯ2のモル比が０．９９２：０．００４：１：２になるように秤量し、混合した後、２体積％Ｈ2含有Ｎ2雰囲気中で１２００℃の温度で２時間保持して焼成した。焼成は２回行った。このようにして式Ｃａ0.992Ｅｕ0.008ＭｇＳｉ2Ｏ6で示される化合物からなる蛍光体を得た。
【００２５】
この蛍光体を波長１４６ｎｍの真空紫外線により励起すると、発光ピーク４４６ｎｍのＥｕによる青色の発光を示した。得られた輝度を１００（１４６ｎｍ）とし、以下の実施例における蛍光体の輝度は相対輝度により示した。また、この蛍光体を波長１７２ｎｍの真空紫外線により励起すると、発光ピーク４４６ｎｍのＥｕによる青色の発光を示した。得られた輝度を１００（１７２ｎｍ）とし、以下の実施例における蛍光体の輝度は相対輝度により示した。さらに、この蛍光体を波長２５４ｎｍの紫外線により励起すると、発光ピーク４４６ｎｍのＥｕによる青色の発光を示した。得られた輝度を１００（２５４ｎｍ）とし、以下の実施例における蛍光体の輝度は相対輝度により示した。
【００２６】
比較例２
炭酸カルシウム（宇部マテリアルズ（株）製、ＣａＣＯ3）、酸化セリウム（信越化学（株）製、ＣｅＯ2）、炭酸マグネシウム（協和化学（株）製、ＭｇＣＯ3）、酸化ケイ素ＳｉＯ2（日本アエロジル（株）製、ＳｉＯ2）各原料をＣａＣＯ3：ＣｅＯ2：ＭｇＣＯ3：ＳｉＯ2のモル比が０．９９２：０．００８：１：２になるように秤量し、混合した後、２体積％Ｈ2含有Ｎ2雰囲気中で１２００℃の温度で２時間保持して焼成した。焼成は２回行い蛍光体を得た。このようにして式Ｃａ0.992Ｃｅ0.008ＭｇＳｉ2Ｏ6で示される化合物からなる蛍光体を得た。
【００２７】
この蛍光体を波長１４６ｎｍの真空紫外線により励起すると、発光ピーク３７６ｎｍと発光ピーク３５６ｎｍのＣｅによる紫外線および弱い青色の発光を示した。得られた輝度は５（１４６ｎｍ）であり比較例１より低い値を示した。また、この蛍光体を波長１７２ｎｍのＸｅガス分子線の真空紫外線により励起すると、発光ピーク３７６ｎｍと発光ピーク３５６ｎｍのＣｅによる紫外線および弱い青色の発光を示した。得られた輝度は３３（１７２ｎｍ）であり、比較例１より低い値を示した。さらに、この蛍光体を波長２５４ｎｍの水銀輝線の紫外線により励起すると、発光ピーク３７６ｎｍと発光ピーク３５６ｎｍのＣｅによる紫外線および弱い青色の発光を示した。得られた輝度は１８（２５４ｎｍ）であり、比較例１より低い値を示した。
【００２８】
実施例１
炭酸カルシウム（宇部マテリアルズ（株）製、ＣａＣＯ3）、酸化セリウム（信越化学（株）製、ＣｅＯ2）、酸化ユーロピウム（信越化学（株）製、Ｅｕ2Ｏ3）、炭酸マグネシウム（協和化学（株）製、ＭｇＣＯ3）、酸化ケイ素ＳｉＯ2（日本アエロジル（株）製、ＳｉＯ2）各原料をＣａＣＯ3：ＣｅＯ2：Ｅｕ2Ｏ3：ＭｇＣＯ3：ＳｉＯ2のモル比が０．９９２：０．００２：０．００３：１：２になるように秤量し、混合した後、２体積％Ｈ2含有Ｎ2雰囲気中で１２００℃の温度で２時間保持して焼成した。焼成は２回行い蛍光体を得た。このようにして式Ｃａ0.992Ｃｅ0.002Ｅｕ0.006ＭｇＳｉ2Ｏ6で示される化合物からなる蛍光体を得た。
【００２９】
この蛍光体を波長１４６ｎｍの真空紫外線により励起すると、発光ピーク４４６ｎｍのＥｕによる強い青色の発光を示し、得られた輝度は１１０（１４６ｎｍ）であり、比較例１より高い値を示した。また、この蛍光体を波長１７２ｎｍのＸｅガス分子線の真空紫外線により励起すると、発光ピーク４４６ｎｍのＥｕによる強い青色の発光を示し、得られた輝度は１７５（１７２ｎｍ）であり、比較例１より高い値を示した。さらに、この蛍光体を波長２５４ｎｍの水銀輝線の紫外線により励起すると、発光ピーク４４６ｎｍのＥｕによる強い青色の発光を示した。得られた輝度は１３５（２５４ｎｍ）であり、比較例１より高い値を示した。
【００３０】
実施例２
ＣａＣＯ3：ＣｅＯ2：Ｅｕ2Ｏ3：ＭｇＣＯ3：ＳｉＯ2のモル比が０．９９０：０．００２：０．００４：１：２になるように秤量した以外は実施例１と同様にして、式Ｃａ0.99Ｃｅ0.002Ｅｕ0.008ＭｇＳｉ2Ｏ6で示される化合物からなる蛍光体を得た。この蛍光体を実施例１と同様に波長１４６ｎｍの真空紫外線により励起すると、発光ピーク４４６ｎｍのＥｕによる強い青色の発光を示し、得られた輝度は１１３（１４６ｎｍ）であり、実施例１と同様に波長１７２ｎｍのＸｅガス分子線の真空紫外線、波長２５４ｎｍの水銀輝線の紫外線により励起すると、それぞれ青色に発光し、輝度はそれぞれ１５４（１７２ｎｍ）、１１９（２５４ｎｍ）であった。
【００３１】
実施例３
和光純薬工業（株）製の炭酸ストロンチウム（ＳｒＣＯ3）を用い、ＣａＣＯ3：ＳｒＣＯ3：ＣｅＯ2：Ｅｕ2Ｏ3：ＭｇＣＯ3：ＳｉＯ2のモル比が０．８９１：０．１：０．００１：０．００４：１：２になるように秤量した以外は実施例１と同様にして、式Ｃａ0.981Ｓｒ0.1Ｃｅ0.001Ｅｕ0.008ＭｇＳｉ2Ｏ6で示される化合物からなる蛍光体を得た。この蛍光体を実施例１と同様に波長１４６ｎｍの真空紫外線により励起すると、発光ピーク４４６ｎｍのＥｕによる強い青色の発光を示し、得られた輝度は１１２（１４６ｎｍ）であり、実施例１と同様に波長１７２ｎｍのＸｅガス分子線の真空紫外線、波長２５４ｎｍの水銀輝線の紫外線により励起すると、それぞれ青色に発光し、輝度はそれぞれ２３４（１７２ｎｍ）、１７９（２５４ｎｍ）であった。
【００３２】
実施例４
ＣａＣＯ3：ＳｒＣＯ3：ＣｅＯ2：Ｅｕ2Ｏ3：ＭｇＣＯ3：ＳｉＯ2のモル比が０．７９：０．１９６：０．００２：０．００６：１：２になるように秤量した以外は実施例３と同様にして、式Ｃａ0.79Ｓｒ0.196Ｃｅ0.002Ｅｕ0.012ＭｇＳｉ2Ｏ6で示される化合物からなる蛍光体を得た。この蛍光体を実施例１と同様に波長１４６ｎｍの真空紫外線により励起すると、発光ピーク４４６ｎｍのＥｕによる強い青色の発光を示し、得られた輝度は１１７（１４６ｎｍ）であり、実施例１と同様に波長１７２ｎｍのＸｅガス分子線の真空紫外線、波長２５４ｎｍの水銀輝線の紫外線により励起すると、それぞれ青色に発光し、輝度はそれぞれ２６８（１７２ｎｍ）、２２２（２５４ｎｍ）であった。